АРБОЛИТОВАЯ СМЕСЬ
WOOD CONCRETE MIXTURE

Изобретение относится к промышленности строительных материалов, в частности к производству изделий (блоков) из древесно-цементных композиций, используемых преимущественно в сельском строительстве.
Известна арболитовая смесь, содержащая, мас.%: цемент (портландцемент) 47-52; древесная дробленка 30-33; гипс 1-3; известь 9-15; хлорид кальция 2-6,5 [1]. Такая смесь содержит большое количество цемента.
Задача изобретения состоит в снижении расхода цемента в составе арболитовой смеси.
Технический результат достигается тем, что арболитовая смесь, содержащая портландцемент, древесную дробленку, гипс, дополнительно содержит асбест 6 сорта и карбоксиметилцеллюлозу при следующем соотношении компонентов, мас.%: портландцемент 24-26; древесная дробленка 69,3-69,8; гипс 1-1,5; асбест 6 сорта 3-5; карбоксиметилцеллюлоза 0,1-0,2, при водоцементном отношении 0,5-0,6.
В таблице приведены составы арболитовой смеси.
Компоненты
Содержание, мас.%
состав №1
состав №2
состав №3
Портландцемент
24
25
26
Древесная дробленка
69,8
69,65
69,3
Гипс
1
1,25
1,5
Асбест 6 сорта
5
4
3
Карбоксиметилцеллюлоза
0,2
0,1
0,2
Водоцементное отношение
0,6
0,55
0,5
Арболитовую смесь приготовляют следующим образом. Проводят дозирование компонентов смеси, например, согласно таблице. Древесную дробленку (с размером частиц не более 5 мм) замачивают в водопроводной воде на 1-2 сут. Портландцемент, гипс, асбест 6 сорта, карбоксиметилцеллюлозу перемешивают. К полученной массе добавляют древесную дробленку и все компоненты вновь перемешивают. В случае необходимости в смесь добавляют воду или, наоборот, замоченную древесную дробленку отжимают для достижения требуемого водоцементного отношения. Полученную арболитовую смесь укладывают в форму, уплотняют и оставляют до затвердевания. Извлеченное из формы изделие выдерживают при комнатной температуре не менее 28 сут. Прочность изделий при сжатии составит 6-8 МПа.
Источник информации
1. Патент РФ №2058967, 2005.